СЫРЬЕВАЯ СМЕСЬ ДЛЯ ИЗГОТОВЛЕНИЯ СТРОИТЕЛЬНЫХ ИЗДЕЛИЙ
CRUDE MIXTURE FOR MAKING CONSTRUCTION ARTICLES

Изобретение относится к промышленности строительных материалов, а именно к составам сырьевых смесей для изготовления кирпича, блоков.
Известна сырьевая смесь, содержащая, мас.%; глина 20,0-40,0; макулатура 0,1-10,0; древесные опилки 0,1-4,5; измельченное стекловолокно 50,0-79,0 [1].
Задачей изобретения является повышение прочности строительных изделий, изготовленных из сырьевой смеси.
2
Технический результат достигается тем, что сырьевая смесь для изготовления строительных изделий, включающая глину, макулатуру, древесные опилки и измельченное стекловолокно, дополнительно содержит молотый до удельной поверхности 3500-4500 см/г бой листового стекла, причем компоненты находятся при следующем соотношении, мас.%: глина 87,75-88,75; макулатура 0,1-0,15; древесные опилки 0,1-0,15; измельченное стекловолокно 3,0-5,0; молотый бой листового стекла 6,0-9,0.
В таблице приведены составы сырьевой смеси.
Таблица
Компоненты
Состав, мас.%
1
2
3
Глина
87,75
88,25
88,75
Макулатура
0,15
0,125
0,1
Древесные опилки
0,1
0,125
0,15
Измельченное стекловолокно
3,0
4,0
5,0
Молотый бой листового стекла
9,0
7,5
6,0
Для приготовления сырьевой смеси могут быть использованы разнообразные глины, в том числе лессы, бентониты.
Макулатуру измельчают на куски размером 3-7 мм. Используют древесные опилки крупностью не более 3 мм.
Стекловолокно (любого химического состава) нарезают на отрезки длиной 3-10 мм.
2
Глину измельчают до размера кусков 10-20 мм, сушат и размалывают сухим способом до получения частиц размером не более 2 мм. Древесные опилки смешивают с измельченной макулатурой и измельченным стекловолокном, добавляют глину, молотый бой листового стекла и еще раз смешивают. Полученную сырьевую смесь увлажняют до 9-13% и формуют из нее изделия. На лицевую поверхность изделий (например, на ложок кирпича) наносят слой ангоба, включающего, мас.%: глину, используемую в составе сырьевой смеси, 68,0-77,0; молотый до удельной поверхности 3500-4500 см/г бой листового стекла 17,0-23,0; глауконит 6,0-9,0. Изделия обжигают при температуре 950-1050°С. Прочность на сжатие изделий, полученных из сырьевой смеси, составит не менее 10 МПа.
Источники информации
1. SU 1379257, С03С 10/00, 1988.